(57)【要約】【課題】  光硬化樹脂材料によって成形される樹脂層を有する回折光学素子において、屈折率分布によって回折効率が悪化するのを防ぐ。【解決手段】  ガラス基板１、２の間に積層された２つの樹脂層３、４によって形成される回折格子１０を有する回折光学素子において、樹脂層４は、酸化金属微粒子を分散させたフッ素系樹脂からなる。この材料は、紫外光の照射による硬化中に屈折率分布を発生しやすいため、回折格子形状１０の格子斜面１１１に対して垂直に紫外光を照射することで、格子斜面１１１に対して垂直な厚み方向に屈折率分布を発生させる。【選択図】  図１
2010160474.tif 000002
【特許請求の範囲】
【請求項１】
ガラス基板と、前記ガラス基板に積層された、複数の格子斜面と格子壁面からなる回折格子形状を有する光硬化樹脂からなる樹脂層とを備え、前記樹脂層の屈折率が、前記回折格子形状の格子斜面から前記樹脂層の厚み方向に変化しており、前記屈折率が変化する方向が前記格子斜面に対して垂直方向であることを特徴とする回折光学素子。
【請求項２】
ガラス基板と、前記ガラス基板に積層された、複数の格子斜面と格子壁面からなる回折格子形状を有する光硬化樹脂からなる樹脂層とを備え、前記樹脂層の屈折率が、前記回折格子形状のすべての格子斜面において前記樹脂層の厚み方向に変化しており、前記屈折率が変化する方向が、格子斜面に対して垂直もしくは垂直方向よりも前記樹脂層の同一の格子斜面の薄肉側に傾斜していることを特徴とする回折光学素子。
【請求項３】
前記樹脂層はフッ素系樹脂であり、金属微粒子が分散していることを特徴とする請求項１または２に記載の回折光学素子。
【請求項４】
第１のガラス基板と、第２のガラス基板と、第１のガラス基板と第２のガラス基板の間に積層して配置され、お互いの境界面に複数の格子斜面と格子壁面からなる回折格子形状を有する光硬化樹脂からなる第１の樹脂層と第２の樹脂層を備え、前記第２の樹脂層の屈折率が、前記回折格子形状のすべての格子斜面において前記樹脂層の厚み方向に変化しており、前記屈折率が変化する方向が、格子斜面に対して垂直もしくは垂直方向よりも前記樹脂層の同一の格子斜面の薄肉側に傾斜していることを特徴とする積層型回折光学素子。
【請求項５】
前記第２の樹脂層はフッ素系樹脂であり、金属微粒子が分散していることを特徴とする請求項４に記載の積層型回折光学素子。
【請求項６】
ガラス基板に、複数の格子斜面と格子壁面からなる回折格子形状を有する樹脂層が積層された回折光学素子の製造方法において、前記回折格子形状を有する成形型に光硬化樹脂材料を供給する工程と、前記成形型に供給された光硬化樹脂材料の上から前記ガラス基板を接触させ、前記光硬化樹脂材料を前記成形型と前記ガラス基板の間に充填させる工程と、前記成形型の前記回折格子形状の格子斜面に対して、垂直もしくは垂直方向よりも前記樹脂層の同一の格子斜面の薄肉側に傾斜している方向から光を照射して前記光硬化樹脂材料を硬化させることで、前記ガラス基板と回折格子形状を有する樹脂層とを一体化する工程と、前記一体化した前記ガラス基板と樹脂層とを前記成形型から離型する工程を有することを特徴とする回折光学素子の製造方法。
【請求項７】
前記光硬化樹脂材料は紫外光硬化樹脂であり、前記照射する光は紫外光であり、前記成形型は紫外光を透過する材料から形成されており、前記紫外光の照射は、前記成形型を介して行われることを特徴とする請求項６に記載の回折光学素子の製造方法。
【請求項８】
前記光の照射方向は、光源と前記ガラス基板および樹脂層との間に配置されたレンズ群により定められていることを特徴とする請求項６または７のいずれか一方に記載の回折光学素子の製造方法。
【請求項９】
第１のガラス基板と、第２のガラス基板と、第１のガラス基板と第２のガラス基板の間に積層して配置され、お互いの境界面に複数の格子斜面と格子壁面からなる回折格子形状を有する光硬化樹脂からなる第１の樹脂層と第２の樹脂層を有する積層型回折光学素子の製造方法において、前記回折格子形状を有する成形型に第１の光硬化樹脂材料を供給する工程と、前記成形型に供給された第１の光硬化樹脂材料の上から前記第１のガラス基板を接触させ、前記第１の光硬化樹脂材料を前記成形型と前記第１のガラス基板の間に充填させる工程と、前記第１の光硬化樹脂材料に、光を照射して前記光硬化樹脂材料を硬化させることで、前記第１のガラス基板と前記第１の樹脂層とを一体化する工程と、前記一体化した前記ガラス基板と前記第１の樹脂層とを前記成形型から離型する工程と、前記第２のガラス基板に第２の光硬化樹脂材料を供給する工程と、前記第２のガラス基板に供給された第２の光硬化樹脂材料の上から、前記一体化した前記ガラス基板と前記第１の樹脂層を、前記第２の光硬化樹脂材料と前記第１の樹脂層が接触させ、前記第２の光硬化樹脂材料を前記第１の樹脂層と前記第２のガラス基板の間に充填させる工程と、前記回折格子形状の格子斜面に対して、垂直もしくは垂直方向よりも前記樹脂層の同一の格子斜面の薄肉側に傾斜している方向から光を照射して前記第２の光硬化樹脂材料を硬化させることで、一体化した前記第１のガラス基板と第１の樹脂層と、前記第２のガラス基板および第２の樹脂層とを一体化する工程と、を有することを特徴とする積層型回折光学素子の製造方法。
【請求項１０】
前記第２の樹脂層はフッ素系樹脂であり、金属微粒子が分散していることを特徴とする請求項９に記載の積層型回折光学素子の製造方法。
【発明の詳細な説明】
【技術分野】
【０００１】
本発明は、光学系等に使用する回折光学素子及びその製造方法に関するものである。
【背景技術】
【０００２】
従来より、光学系の色収差を補正する方法の１つとして、分散の異なる２つの材質の硝材からなるレンズを組み合わせる方法が知られている。これに対して、レンズ面に回折作用を有する回折光学素子を用いて色収差を減じる方法も知られている。これは光学系中の屈折面と回折面とでは、ある基準波長の光線に対する色収差の出方が逆方向になると言う物理的現象を利用したものである。
【０００３】
また、回折光学素子の屈折率やアッベ数を調整するため、特許文献１（特開２００１−７４９０１号）には、ＩＴＯ、ＡＴＯ、ＳｎＯ２、ＺｎＯ等の透明導電性金属酸化物からなる微粒子を、紫外光硬化性のバインダー樹脂に混合・分散させた複合材料が開示されている。また、特許文献１には、２種類の樹脂を積層して形成した積層構造の回折光学素子も開示されている。積層構造の回折光学素子は、色収差の補正効果を有する光学系において、使用波長の領域内で設計次数近傍の回折効率が大幅に低減することが可能である。
【先行技術文献】
【特許文献】
【０００４】
【特許文献１】特開２００１−７４９０１号
【発明の概要】
【発明が解決しようとする課題】
【０００５】
近年、回折光学素子をカメラ用レンズとして使用する場合、回折格子の形状精度にはナノレベルが要求されている。しかしながら、光硬化性の樹脂を使用する場合、樹脂は紫外光等の照射された箇所から反応が始まるため、硬化速度の差により、硬化した樹脂に密度差が生じ屈折率が不均一な状態となる。
【０００６】
本発明は、屈折率分布に起因する光学性能の悪化を抑制できる回折光学素子及びその製造方法を提供することを目的とするものである。
【課題を解決するための手段】
【０００７】
本発明の回折光学素子は、ガラス基板と、前記ガラス基板に積層された、複数の格子斜面と格子壁面からなる回折格子形状を有する光硬化樹脂からなる樹脂層とを備え、前記樹脂層の屈折率が、前記回折格子形状の格子斜面から前記樹脂層の厚み方向に変化しており、前記屈折率が変化する方向が前記格子斜面に対して垂直方向であることを特徴とする。
【０００８】
本発明の回折光学素子の製造方法は、ガラス基板に、複数の格子斜面と格子壁面からなる回折格子形状を有する樹脂層が積層された回折光学素子の製造方法において、前記回折格子形状を有する成形型に光硬化樹脂材料を供給する工程と、前記成形型に供給された光硬化樹脂材料の上から前記ガラス基板を接触させ、前記光硬化樹脂材料を前記成形型と前記ガラス基板の間に充填させる工程と、前記成形型の前記回折格子形状の格子斜面に対して、垂直もしくは垂直方向よりも前記樹脂層の同一の格子斜面の薄肉側に傾斜している方向から光を照射して前記光硬化樹脂材料を硬化させることで、前記ガラス基板と回折格子形状を有する樹脂層とを一体化する工程と、前記一体化した前記ガラス基板と樹脂層とを前記成形型から離型する工程と、
を有することを特徴とする。
【発明の効果】
【０００９】
光照射により樹脂材料を硬化する工程において、光照射方向に依存する屈折率分布を回折格子形状の格子斜面に垂直な厚み方向に発生させることにより、屈折率分布による回折効率の劣化を抑制する。
【図面の簡単な説明】
【００１０】
【図１】本発明の原理を説明する回折格子の断面図
【図２】本発明の原理を説明する回折格子の断面図
【図３】本発明の回折光学素子を示す断面図
【図４】本発明の回折光学素子の成形方法を示す断面図
【図５】本発明の回折光学素子の成形方法を示す断面図
【図６】第１の実施の形態における回折光学素子の照射方法を示す断面図
【図７】第２の実施の形態における回折光学素子の照射方法を示す断面図
【発明を実施するための形態】
【００１１】
まず、本発明の実施に伴う基本原理を説明する。本発明者は鋭意検討の結果、光硬化樹脂を硬化させる場合、その硬化速度の差により、樹脂に屈折率分布が生ずる事を見出した。これは、硬化中の未硬化樹脂の流動により、樹脂の密度に差が生ずることに起因する。また、この屈折率分布は、微粒子が分散した樹脂の場合より顕著になる。これは、硬化中の未硬化の樹脂の流動にともない微粒子も流動し、微粒子の含有率に差が生ずるためである。これにより、硬化の早い部分の微粒子の含有率は低く、硬化の遅い部分の微粒子含有率は高くなる。また特にフッ素系樹脂の場合、他の光硬化性樹脂に比べて粘度が低いため流動性が高く、更に屈折率分布が顕著になることも確認されている。
【００１２】
図１（ａ）は一般的な回折格子１００の断面図である。回折格子形状は、光学有効面である格子斜面１１１と、格子の高さを形成する格子壁面１１２からなっている。回折光学素子は、この回折格子１００が、金属酸化物からなる微粒子が分散した光硬化樹脂材料により形成されている場合、前述したように硬化速度の差により、硬化した回折格子に屈折率分布が生ずる。
【００１３】
図１（ｂ）〜（ｄ）は、回折格子の屈折率分布の状態を示した模式図であり、それぞれ回折格子に対する光照射方向を矢印で示している。図１（ｂ）は、回折格子１０１の格子斜面１１１に対してほぼ垂直に光が照射された場合を示している。この時の屈折率分布は、格子斜面１１から垂直方向に徐々に屈折率が変化する。また、図１（ｃ）は、回折格子１０２の格子斜面１１１に対して垂直な方向よりも格子壁面１１２側から光が照射された場合を示している。この時の屈折率分布は、屈折率分布は、格子斜面１１１と格子壁面１１２により形成される頂点から、格子斜面１１１と格子壁面１１２から垂直方向に徐々に屈折率が変化する。すなわち図４（ｃ）の各格子の左から右に向かって屈折率分布が形成されている。また、図１（ｄ）は、回折格子１０３の格子斜面１１１に対して垂直な方向よりも格子壁面１１２と逆側から光が照射された場合を示している。この時の屈折率分布は、図１（ｄ）の各格子の右から左に向かって形成される。
【００１４】
なお、硬化が進むに連れ光硬化樹脂材料の流動性は低下するため、光源から離れるに従って屈折率の変化量は小さくなる。また、実際には照射された光が紫外光等の場合、回折格子１０３の内部屈折率の変化により光が屈折するが、ここでは説明を容易にするため、屈折しないものとして説明した。
【００１５】
次に、図２（ａ）〜（ｃ）に、前述の図１（ｂ）〜（ｄ）の回折格子１０１から１０３を、複数のレンズからなる光学系に組み込んだ際の光の行路を示す。
【００１６】
図２（ａ）は、図１（ｂ）の回折格子を使った場合の光の行路を示している。図２（ａ）からわかるように、平行に入射した入射光１０１ａ、１０１ｂは、ともに同じ屈折率の領域を通過している。従って回折格子を通過した入射光１０１ａ、１０１ｂは、ほぼ同様に屈折し平行な状態を維持したまま出射することとなる。従ってあらかじめ光学設計値にこの屈折した値を考慮しておくことで、高い回折効率を実現することができる。
【００１７】
図２（ｂ）は、図１（ｃ）の回折格子を使った場合の光の行路を示している。図２（ｃ）からわかるように、平行に入射した入射光１０２ａと１０２ｂは、全く異なる屈折率の領域を通過している。特に格子壁面１１２からの屈折率の差により、回折格子を通過した入射光１０２ａ、１０２ｂは全く異なる方向に出射される。現実的には、入射光１０２ａはどのように屈折するのかを特定するのは非常に困難であり、光学設計値を補正することができず、回折効率が低下することとなる。
【００１８】
図２（ｃ）は、図１（ｄ）の回折格子を使った場合の光の行路を示している。図２（ｃ）からわかるように、平行に入射した入射光１０３ａ、１０３ｂは、屈折率の異なる領域を通過している。しかしながら、この屈折率の差は僅かであり、入射光１０３ａ、１０３ｂは、ほぼ同じ様に屈折し平行な状態を維持したまま出射することとなる。従って図２（ａ）と同様に、あらかじめ光学設計値にこの屈折した値を考慮しておくことで、高い回折効率を実現することができる。
【００１９】
以上のことから、実際に成形する回折格子は、図１（ｂ）及び図２（ａ）に示した回折格子１０１が最も好ましい。また、図１（ｄ）及び図２（ｃ）に示した回折格子１０３は、回折格子１０１には劣るものの、屈折率分布を光学設計で十分に対処可能な範囲に収めることが可能である。しかしながら図１（ｃ）及び図２（ｂ）に示した回折格子１０２の場合は、入射光１０２ａの行路を特定することが困難であり、回折効率が低下することとなる。従って、照射する紫外光の入射角度は、格子斜面１１１と垂直であることが好ましく、少なくとも格子斜面１１１垂直方向よりも同一の格子斜面における樹脂層の薄肉側に傾斜していることが必要となる。
【００２０】
（第１の実施の形態）
図３は、第１の実施形態による積層型回折光学素子１０を示す断面図である。図中１はメニスカス形状の第１のガラス基板であり、２は凸形状の第２のガラス基板である。第１、第２のガラス基板１、２の間には、第１のガラス基板１側から、第１の樹脂層３と第２の樹脂層４が形成されておいる。第１の樹脂層３と第２の樹脂層４は、紫外光等の光により硬化する光硬化樹脂であり、第２の樹脂層４には、金属微粒子が分散している。第１の樹脂層３と第２の樹脂層４の境界面は鋸歯状断面の回折格子形状をなしており、この回折格子形状の境界面により積層型回折光学素子１０は回折作用を発現する。回折格子形状の境界面は、光学有効面である格子斜面１１と、格子の高さを形成する格子壁面１１２から形成されている。
【００２１】
図３における積層型回折光学素子１０の格子斜面１１の角度は一定ではなく、積層型回折光学素子１０の中心から外周に向かうに従って徐々に変化している。通常の光学設計では、格子斜面１１をつなげると非球面形状となるため、格子斜面１１の傾斜角は積層型回折光学素子１０の中心から外周に向かうに従ってなだらかになる。
【００２２】
次に、積層型回折光学素子１０の製造方法を図４、図５を用いて説明する。まず、図４（ａ）に示すように、ＮｉＰなどのめっき層を切削加工した金型５の上に、第１の樹脂層３となる光硬化樹脂材料３ａを滴下により適量供給する。第１の樹脂層３には光硬化するように反応開始剤を添加してある。次に、図４（ｂ）に示すように、光硬化樹脂材料３ａの上に第１のガラス基板１を配置する。次に、図４（ｃ）に示すように、ガラス基板１を徐々に下降させることにより、供給した光硬化樹脂材料３ａとガラス基板１を接触させ、泡を巻き込まないようにガラス基板１と金型５間に光硬化樹脂材料３ａを充填する。なお、ガラス基板１には、あらかじめ光硬化樹脂材料３ａとの密着性を高めるため、表面にシランカップリング剤をスピンナーで塗布の後、オーブンで乾燥さておく。
【００２３】
次に、図４（ｄ）に示すように、第１のガラス基板１を介して紫外光を照射して樹脂材料３ａ（第１の光硬化樹脂材料）を硬化させ、第１のガラス基板１と一体化する。次に、図４（ｅ）に示すように、第１のガラス基板１の周囲を引き上げることにより、金型５から一体化した第１のガラス基板１と第１の樹脂層３を離型させる。この時点で、第１のガラス基板１と樹脂層３からなる回折光学素子となる。
【００２４】
樹脂層を複数層有する積層型回折光学素子の場合は、図４の各工程の後に、さらに次の工程を行う。図５（ａ）に示すように、第２のガラス基板２の上に第２の樹脂層４となる樹脂材料４ａ（第２の光硬化樹脂材料）を滴下する。次に、図５（ｂ）に示すように、図４（ｅ）で成形した一体化した第１のガラス基板１と第１の樹脂層３を、第１の樹脂層３を下にして、光硬化樹脂材料４ａの上に配置する。光硬化樹脂材料４ａは、フッ素系樹脂材料に、酸化金属微粒子を分散させたもので、光硬化するように反応開始剤を添加してある。次に、図５（ｃ）に示すように、第１のガラス基板１を徐々に下降させることにより、滴下により供給した光硬化樹脂材料４ａと第１の樹脂層３を接触させ、泡を巻き込まないように第２のガラス基板２と第１の樹脂層３の間に光硬化樹脂材料４ａを充填する。
【００２５】
次に、図５（ｄ）に示すように、第１のガラス基板１を介して紫外光を照射して光硬化樹脂材料４ａを硬化させ、第１のガラス基板１、第１の樹脂層３、第２の樹脂層４、第２のガラス基板２を一体化する。その後、ガラス基板の外周部を封止材で内部の材料を密閉することにより、図３に示した積層型回折光学素子１０は成形される。
【００２６】
前述したように、積層型回折光学素子１０の各格子斜面１１の傾斜角は積層型回折光学素子１０の中心から外周に向かうに従ってなだらかになっている。従って、図４（ｄ）および図５（ｄ）における紫外光照射を、一定方向から行うと、格子斜面１１のうちのいずれかは、図１（ｃ）および図２（ｂ）に示したような屈折率分布が発生する可能性が高くなる。
【００２７】
図６（ａ）は、本発明の第１の実施の形態における、図５（ｄ）に示した光硬化樹脂材料４ａに紫外光を照射する工程を詳細に示した断面図であり、図６（ｂ）はその要部詳細図である。第２のガラス基板２の上部に、レンズ群６が配置されている。照射される紫外光は、レンズ群６により屈折し、回折格子形状全域の格子斜面１１に対して垂直な方向から回折格子１０に入射する。図６（ｂ）中の２０ａ、２０ｂは紫外光の行路を示しており、それぞれ異なる格子斜面１１に対して、垂直方向から入射している。レンズ群６の設計は、あらかじめ図１で説明した屈折率分布を考慮して行う。本実施の形態における積層型回折光学素子１０の格子斜面１１１の角度は、積層型回折光学素子１０の中心から外周に向かうに従って徐々に変化しているため、レンズ群６に使用されるレンズは、非球面成分を含むことになる。
【００２８】
紫外光ランプは紫外域から可視域まで広い波長帯域での発光スペクトルを有している。光硬化樹脂材料４ａの硬化反応を発生させる波長域は２５０〜４００ｎｍと広いため、硬化させる光の波長域を紫外光バンドパスフィルター７で、３６０〜３７０ｎｍと限定している。これは、レンズ群６は屈折レンズであるため、レンズ群６に入射する光の波長に依存してレンズ群６のガラス材料の屈折率が異なり、複数の波長の光が異なる入射角度で照射されてしまうためである。
【００２９】
レンズ群の設計は、前述したように、紫外光が全ての格子斜面１１に対して垂直方向から入射していることが好ましい。この場合は前述の図１（ｂ）及び図２（ａ）の状態となる。ただし、回折格子の形状によっては、光学設計上全ての格子斜面１１に対して垂直方向から入射させることが困難な場合がある。その場合は、全ての格子斜面１１に対して、照射する紫外光の入射角度が、少なくとも格子斜面１１と格子壁面１２により形成される頂点よりも格子斜面１１側であれば良い。すなわち、全ての格子斜面１１が、図１（ｃ）及び図２（ｂ）の状態になっていないことが重要である。
【００３０】
また、図４（ｄ）に示した、光硬化樹脂材料３ａに紫外光を照射する工程においても、図６と同様に、格子斜面１１に垂直な方向から紫外光を照射するようにレンズ群を用いることが好ましい。ただし、光硬化樹脂材料３ａは金属微粒子が分散していないため、屈折率分布の影響は少なく、必ずしもレンズ群を付加する必要はない。
【００３１】
（第２の実施の形態）
第１の実施の形態では、光硬化樹脂材料３ａへの紫外光の照射は、第１のガラス基板１を介して行われ、光硬化樹脂材料４ａへの紫外光の照射は、第２のガラス基板２を介して行われている。第２実施形態では、図７（ａ）に示すように、成形型８に紫外光を透過する材料を用いることにより、成形型８側から光硬化樹脂材料４ａを硬化させることも可能である。図７（ｂ）の要部詳細図である。図７（ａ）、（ｂ）において、紫外光３０ａ、３０ｂは紫外光の行路を示しており、それぞれ異なる格子斜面１１に対して、垂直方向から入射している。成形型８としては、メタクリレートを主材とした紫外光硬化樹脂を、予めＮｉＰめっき層を所望の格子形状を切削加工したマスター型を用いることができる。この場合レンズ群９は、紫外光３０ａ、３０ｂが樹脂材料４の全ての格子斜面１１に対して垂直に入射するように設計されている。
【符号の説明】
【００３２】
１、２  ガラス基板
３、４  樹脂層
５  金型
８  成形型
１０  回折格子
１００  回折格子形状
１１１  格子斜面
１１２  格子壁面
【図１】
2010160474.tif 000003
【図２】
2010160474.tif 000004
【図３】
2010160474.tif 000005
【図４】
2010160474.tif 000006
【図５】
2010160474.tif 000007
【図６】
2010160474.tif 000008
【図７】
2010160474.tif 000009